СЫРЬЕВАЯ СМЕСЬ ДЛЯ ИЗГОТОВЛЕНИЯ ОБЛИЦОВОЧНОЙ ПЛИТКИ
CRUDE MIXTURE FOR MAKING FACING TILES

Изобретение относится к производству облицовочной плитки.
Известна сырьевая смесь для изготовления облицовочной плитки, содержащая до 50 мас.% каменноугольной золы, глину, кварцевый песок, доломит [1].
Задача изобретения - снижение температуры обжига плитки. Технический результат достигается тем, что сырьевая смесь для изготовления облицовочной плитки, содержащая глину, каменноугольную золу, кварцевый песок, дополнительно содержит олеат натрия, карбоксиметилцеллюлозу, жидкое калиевое стекло, при следующем соотношении компонентов, мас. %: глина 73,5-74,0; каменноугольная зола 10,0-15,0; кварцевый песок 10,0-15,0; олеат натрия 0,2-0,3; карбоксиметилцеллюлоза 0,2-0,3; жидкое калиевое стекло 0,5-1,0.
В таблице приведены составы сырьевой смеси для изготовления облицовочной плитки.
Таблица
Компоненты
Состав, мас. %
1
2
3
Глина
74,0
73,75
73,5
Каменноугольная зола
10,0
12,5
15,0
Кварцевый песок
15,0
12,5
10,0
Олеат натрия
0,2
0,25
0,3
Карбоксиметилцеллюлоза
0,3
0,25
0,2
Жидкое калиевое стекло
0,5
0,75
1,0
В составе сырьевой смеси для изготовления облицовочной плитки могут быть использованы качественные кирпичные глины любых месторождений.
2
2
3
2
3
2
2
3
Каменноугольная зола имеет примерный состав, мас. %: SiO 40,7; АlO 15,8; FeO 13,5; CaO 8,9; MgO 4,3; NaO+KO 3,8; SO 1,4; п.п.п. - остальное.
Компоненты дозируют в требуемых количествах. Каменноугольную золу, кварцевый песок смешивают, добавляют глину, олеат натрия, карбоксиметилцеллюлозу, жидкое калиевое стекло. Из приготовленной смеси (влажность 11-13%) прессуют облицовочную плитку требуемой конфигурации. На поверхность плитки напыляют слой цветной эмали и при температуре 930-970°С проводят обжиг.
Источник информации
1. Бернацкий А. Ф. Облицовочная золокерамическая плитка // 65-я научно-техническая конференция НГАСУ (Сибстрин) «Актуальные проблемы строительной отрасли». Тез. докл. - Новосибирск. - 2008.- С. 39.